КЕРАМИЧЕСКАЯ МАССА
CERAMIC PASTE

Изобретение относится к области технологии силикатов и касается составов керамических масс дня производства керамического кирпича.
Известна керамическая масса следующего состава, мас.%: лессовидный суглинок 91,0-97,0; угольная мелочь 1,0-3,0; ватр-жакетный шлак 2,0-6,0 [1].
Задачей изобретения является повышение морозостойкости кирпича, полученного из керамической массы.
Технический результат достигается тем, что керамическая масса, содержащая лессовидный суглинок и угольную мелочь, дополнительно включает каолин, тальк и пегматит при следующем соотношении компонентов, мас.%: лессовидный суглинок 84,0-94,0; угольная мелочь 1,0-3,0; каолин 3,0-7,0; тальк 1,0-3,0; пегматит 1,0-3,0.
В таблице приведены составы керамической массы.
Компоненты
Состав, мас.%.
1
2
3
Лессовидный суглинок
84,0
89,0
94,0
Угольная мелочь
3,0
2,0
1,0
Каолин
7,0
5,0
3,0
Тальк
3,0
2,0
1,0
Пегматит
3,0
2,0
1,0
Морозостойкость, циклы
~50
~50
~50
Компоненты размалывают до порошкообразного состояния, смешивают, полученную массу увлажняют до 18-23% и формуют из нее пластическим способом кирпич, который сушат до влажности не более 6% и обжигают при температуре 1000-1100°C. Возможно ангобирование поверхности (ложок, тычок) кирпича после его сушки.
Источник информации
1. SU 1539185, C04B 33/00, 1990.